(57)【要約】【課題】包装材料としての機能を損なうことなく、光沢のある印刷デザインと凸部による装飾が形成された意匠性に優れた装飾積層フィルムを提供する。【解決手段】少なくとも内面フィルム及び外面フィルムから成る積層フィルムに、文字及び／又は図柄が、印刷及び外面フィルム側に張出した凸部により形成されて成る装飾積層フィルムにおいて、前記内面フィルムと外面フィルムの間に、高輝度インキから成る印刷層が形成されており、前記文字及び／又は図柄の少なくとも一部が、前記印刷層に由来する金属光沢を有し、前記文字及び／又は図柄とこれを除く領域の少なくとも一部が、色相、明度，彩度，或いは光沢度の少なくとも一つが異なっており、前記文字及び／又は図柄の少なくとも一部に沿って凸部が形成されていること特徴とする。【選択図】図５
2018122446.tif 000002
【特許請求の範囲】
【請求項１】
少なくとも内面フィルム及び外面フィルムから成る積層フィルムに、文字及び／又は図柄が、印刷及び外面フィルム側に張出した凸部により形成されて成る装飾積層フィルムにおいて、
前記内面フィルムと外面フィルムの間に、高輝度インキから成る印刷層が形成されており、
前記文字及び／又は図柄の少なくとも一部が、前記印刷層に由来する金属光沢を有し、
前記文字及び／又は図柄とこれを除く領域の少なくとも一部が、色相、明度，彩度，或いは光沢度の少なくとも一つが異なっており、
前記文字及び／又は図柄の少なくとも一部に沿って凸部が形成されていること特徴とする装飾積層フィルム。
【請求項２】
前記文字及び／又は図柄と、これを除く領域が、明暗差を有し、前記凸部が相対的に明るい部分に形成されている請求項１記載の装飾積層フィルム。
【請求項３】
前記凸部の形成箇所に一方向から光を照射した場合に影となる部分に、影を強調する印刷が施されている請求項１又は２記載の装飾積層フィルム。
【請求項４】
前記凸部が、前記文字及び／又は図柄の輪郭に沿って形成されている請求項１〜３の何れかに記載の装飾積層フィルム。
【請求項５】
前記凸部が、０．１〜０．３５ｍｍの範囲の成形高さ、１０ｍｍ以下の成形幅を有する請求項１〜４の何れかに記載の装飾積層フィルム。
【請求項６】
前記凸部が、冷間、温間、或いは熱間で積層フィルムを圧縮成形することにより、外面フィルム側に張出させて形成したものである請求項１〜５の何れかに記載の装飾積層フィルム。
【請求項７】
前記凸部のエッジ内側近傍において、前記内面フィルムの伸びが大きく、前記外面フィルムの伸びが小さい請求項１〜６の何れかに記載の装飾積層フィルム。
【請求項８】
前記積層フィルムが、内面フィルムがポリエチレン又はポリプロピレンから成り、外面フィルムが延伸ナイロン又は延伸ポリエチレンテレフタレートから成る請求項１〜７の何れかに記載の装飾積層フィルム。
【請求項９】
前記高輝度インキから成る印刷層が、アルミ粉末含有高輝度インキ、或いはパール顔料含有高輝度インキから形成されている請求項１〜８の何れかに記載の装飾積層フィルム。
【請求項１０】
請求項１〜９記載の装飾積層フィルムを有する袋状容器。
【請求項１１】
請求項１〜９記載の装飾積層フィルムから成るシール材。
【発明の詳細な説明】
【技術分野】
【０００１】
本発明は、文字や図柄が印刷と凸部により形成されて成る装飾積層フィルムに関するものであり、より詳細には、印刷層に由来する光沢によって文字や図柄の立体感が強調された意匠性に優れた装飾積層フィルム、及びこの装飾積層フィルムを有する袋状容器並びにシール材に関する。
【背景技術】
【０００２】
食品、飲料、洗剤等の半流動性又は流動性の内容物を充填するためのパウチ等の袋状容器や、カップ状、トレー状容器の蓋として用いられるシール材には、商品名等の文字と共に種々の図柄を配することにより、他社の製品との差別化を図り、商品価値を高めることが要求されている。このような要求を満足するために、印刷を立体的にする等して、文字や図柄を際立たせることが行われている。
例えば、下記特許文献１には、エンボス模様に従って形成された凸部を所定温度に加熱して、軟包材の表面に接触させて軟包材を部分的に収縮させて外側に盛り上がらせて成るエンボス模様を有する袋状容器が提案されている。このエンボス模様付袋状容器においては、印刷による模様とは異なる質感のあるエンボス模様が袋状容器に形成されているが、エンボス模様及び印刷の組み合わせによる相乗効果までは得られておらず、意匠性の点で未だ十分満足するものではなかった。
【０００３】
また下記特許文献２には、熱膨張係数の異なる複数のフィルムを積層して成る積層フィルムに、文字又はマークをかたどる型を加熱して押圧し、型の形状を膨出させて成る積層フィルム、或いは型の形状に箔を転写すると共に膨出させて成る積層フィルムが提案されており、この積層フィルムにおいては、文字マーク自体を膨出させて立体的な文字又はマークを形成させることができる。
【先行技術文献】
【特許文献】
【０００４】
【特許文献１】特許第４３７０７６８号
【特許文献２】特許第５１５０４３３号
【発明の概要】
【発明が解決しようとする課題】
【０００５】
しかしながら、熱膨張係数の異なる複数のフィルムから成る積層フィルムを加熱押圧して、積層フィルムを部分的に膨出させることにより、文字やマークに立体感を付与する方法においても、膨出による加飾効果は未だ十分満足するものではなかった。また、加飾性を高めるために広範囲に膨出させると、或いは膨出量を多くすると、内面側のフィルムが部分的に薄くなり、材料強度やバリア性を維持することが困難になり、包装材料としての内容物の保護性と保存性が担保できず、実用には適さない。
【０００６】
従って本発明の目的は、包装材料としての機能を損なうことなく、光沢のある印刷デザインと凸部による装飾が形成された意匠性に優れた装飾積層フィルムを提供することである。
本発明の他の目的は、文字や図柄が立体的に強調され意匠性に優れた装飾を有する袋状容器並びにシール材を提供することである。
【課題を解決するための手段】
【０００７】
本発明によれば、少なくとも内面フィルム及び外面フィルムから成る積層フィルムに、文字及び／又は図柄が、印刷及び外面フィルム側に張出した凸部により形成されて成る装飾積層フィルムにおいて、前記内面フィルムと外面フィルムの間に、高輝度インキから成る印刷層が形成されており、前記文字及び／又は図柄の少なくとも一部が、前記印刷層に由来する金属光沢を有し、前記文字及び／又は図柄とこれを除く領域の少なくとも一部が、色相、明度，彩度，或いは光沢度の少なくとも一つが異なっており、前記文字及び／又は図柄の少なくとも一部に沿って凸部が形成されていること特徴とする装飾積層フィルムが提供される。
【０００８】
本発明の装飾積層フィルムにおいては、
１．前記文字及び／又は図柄と、これを除く領域が、明暗差を有し、前記凸部が相対的に明るい部分に形成されていること、
２．前記凸部の形成箇所に一方向から光を照射した場合に影となる部分に、影を強調する印刷が施されていること、
３．前記凸部が、前記文字及び／又は図柄の輪郭に沿って形成されていること、
４．前記凸部が、０．１〜０．３５ｍｍの範囲の成形高さ、１０ｍｍ以下の成形幅を有すること、
５．前記凸部が、冷間、温間、或いは熱間で積層フィルムを圧縮成形することにより、外面フィルム側に張出させて形成したものであること、
６．前記積層フィルムが、内面フィルムがポリエチレン又はポリプロピレンから成り、外面フィルムが延伸ナイロン又は延伸ポリエチレンテレフタレートから成ること、
７．前記高輝度インキから成る印刷層がアルミ粉末含有高輝度インキ、或いはパール顔料含有高輝度インキから形成されていること、
が好適である。
【０００９】
本発明によればまた上記装飾積層フィルムを有する袋状容器が提供される。
本発明によれば更にまた上記装飾積層フィルムから成るシール材が提供される。
以下、「文字及び／又は図柄」を総称して「模様」又は「印刷デザイン」ということがある。
【発明の効果】
【００１０】
本発明の装飾積層フィルムにおいては、パール顔料や金属粉末を含有する高輝度インキによって印刷された光沢を有する印刷及び凸部の組み合わせによって形成された模様が、金属光沢を有することにより、その光沢によって凸部が際立って強調されると共に、色相、明度，彩度，或いは光沢度の少なくとも一つが模様を除く領域と異なることにより、模様が背景から明確に区別されると共に立体感を増し、これらの作用効果が、文字及び／又は図柄の少なくとも一部に沿って形成された凸部の存在と相俟って、印刷と凸部の組み合わせから成る従来の装飾に比して顕著に装飾効果が向上される。
また高輝度インキを用いた印刷により模様が形成できることから、透明、或いは半透明（以下、両方を総称して「透明」と称す）の積層フィルムに金属光沢を有する立体的な模様を様々なパターンで形成する場合は、袋状容器やシール材等の包装材料に適用する事で、内容物の視認性を確保しつつ意匠性に優れた包装容器とすることが出来る。
尚、パール顔料含有インキをパールインキと呼ぶこともあるが、本明細書においては、パールインキを含めて高輝度インキとし、パール調の光沢を含めて金属光沢ということがある。
【００１１】
本発明の前述した効果は後述する実施例の結果から明らかである。
すなわち、印刷層がない透明な積層フィルムを用い、これにアルミ粉末含有高輝度インキにより模様（文字「Ａ」）を印刷し、この印刷模様の部分に凸部を形成した場合（実施例１、図１）や、パール顔料含有高輝度インキにより模様（文字「Ａ」）を印刷し、この印刷模様の部分に凸部を形成した場合（実施例２、図２）は、前記積層フィルムに凸部のみで模様（文字「Ａ」）を形成した場合（比較例１、図６）や、アルミ粉末含有高輝度インキを用いて印刷し、これに凸部のみで模様（文字「Ａ」）を形成した場合（比較例２、図７）のように、模様と背景に色相等の差がない場合に比して装飾効果が向上していることが明らかである。
また、金属光沢を有する模様と、模様以外の部分（背景）が明度差を有し、凸部が形成される模様部分が相対的に明るい色で形成されている場合（実施例３、図３）は、上述した図６及び７に比して装飾効果が明らかに向上していることは勿論、図１及び図２と対比しても模様がくっきりと見え、より装飾効果が向上している。
更に、アルミ粉末を含有した高輝度インキを用いて印刷し、文字の斜め左上から光を当てた場合を想定して黒色で陰影を印刷した積層フィルムを用い、これに凸部で模様を形成した場合（実施例４、図４）は、図６及び７に比して装飾効果が明らかに向上していることは勿論、図１及び図２と対比しても模様が立体的に見え、装飾効果が顕著に向上している。
更にまた、アルミ粉末を含有した高輝度インキを用いて文字を印刷し、文字の斜め左上から光を当てた場合を想定して黒色で陰影を印刷すると共に、背景を青色で印刷した場合（実施例５、図５）は、図６及び図７に比して装飾効果が明らかに向上していることは勿論、図３と比較してもより立体的に見え、装飾効果が顕著に向上していることがわかる。
【００１２】
本発明においては、前述したように、模様が高輝度インキによる印刷層に由来する金属光沢を有すると共に、好適には更に色相、明度、彩度等の、或いは光沢等によって凸部を効果的に際立たせているため、凸部の高さ及び幅を大きくする必要がなく、袋状容器やシール材等の包装材料とした場合でも、落下による破袋や、バリア性の低下等のおそれがなく、優れた機械的強度及びバリア性を発現できる。
また、積層フィルムとして、内面側に伸びの大きいフィルム、外面側に伸びの小さいフィルムから成る積層フィルムを使用することにより、冷間、温間、熱間の何れでも凸部を張出成形することが可能であり、成形性にも優れている。
さらに、印刷部（文字または背景）には透け防止の為に下地に白印刷を行うが、下地の白印刷を除けは半透明とすることもでき、内容物の視認性を確保しつつ意匠性を向上させることができる。
【図面の簡単な説明】
【００１３】
【図１】本発明の装飾積層フィルムにおいて、アルミ粉末を含有した高輝度インキを用いて文字を印刷した態様について、凸部形成前（Ａ）と文字の形状の凸部形成後（Ｂ）の状態を示した図である。
【図２】本発明の装飾積層フィルムにおいて、パール顔料を含有した高輝度インキを用いて文字を印刷した態様について、凸部形成前（Ａ）と文字の形状の凸部形成後（Ｂ）の状態を示した図である。
【図３】本発明の装飾積層フィルムにおいて、アルミ粉末を含有した高輝度インキを用いて文字を印刷すると共に、背景を青色に印刷した態様について、凸部形成前（Ａ）と文字の形状の凸部形成後（Ｂ）の状態を示した図である。
【図４】本発明の装飾積層フィルムにおいて、アルミ粉末を含有した高輝度インキを用いて印刷し、文字の斜め左上から光を当てた場合を想定して黒色で陰影を印刷した態様において、凸部形成前（Ａ）と文字の形状の凸部形成後（Ｂ）の状態を示した図である。
【図５】本発明の装飾積層フィルムにおいて、アルミ粉末を含有した高輝度インキを用いて文字を印刷し、文字の斜め左上から光を当てた場合を想定して黒色で陰影を印刷すると共に、背景を青色で印刷した態様について、凸部形成前（Ａ）と文字の形状の凸部形成後（Ｂ）の状態を示した図である。
【図６】印刷模様を施さずに、文字の形状の凸部を形成した装飾積層フィルムにおいて、凸部形成前（Ａ）と凸部形成後（Ｂ）の状態を示した図である。
【図７】アルミ粉末を含有した高輝度インキを用いて全面を印刷し、文字の形状の凸部を形成した装飾積層フィルムにおいて、凸部形成前（Ａ）と凸部形成後（Ｂ）の状態を示した図である。
【図８】本発明の装飾積層フィルムの凸部の成形加工を説明するための図である。
【図９】本発明の装飾積層フィルムに形成された凸部の断面を説明するための図である。
【発明を実施するための形態】
【００１４】
（装飾積層フィルム）
本発明においては、模様の少なくとも一部が有する金属光沢は、後述するように用いる積層フィルムが、パール顔料やアルミ等の金属粉末を含有する高輝度インキから成る印刷層を有することに由来するものである。この金属光沢を有する模様と、模様以外の部分が色相、明度、彩度、或いは光沢度の少なくとも一つが異なり、この模様の少なくとも一部に沿って凸部が形成されることにより、優れた装飾効果を発現できる。
また本発明の装飾積層フィルムにおいては、模様と、模様が形成されていない部分とが、明度差を有し、模様が相対的に明るい部分に形成されていることにより、模様が形成されていない部分と明確に区別され、模様の輪郭に沿って形成される凸部の存在と相俟って模様の立体感を更に際立たせることができる。
例えば、図３に示すように、模様（文字「Ａ」）が、アルミ粉末を含有する高輝度インキにより印刷され、金属光沢を有する一方、模様以外の背景が金属光沢のないマットな質感の印刷が施されている場合には、金属光沢による模様の存在感のみならず、色相及び明度も異なり、しかも凸部が形成される模様部分が相対的に明るい色で形成されていることから、前述したとおり、同じ文字を同じ高輝度インキを用いて印刷した図１と対比すると模様がくっきりと目立ち、装飾効果が向上する。
【００１５】
更にまた本発明の装飾積層フィルムにおいては、凸部の形成されている箇所に一方向から光を照射した場合に影となる部分に、影を強調する印刷が施されていることにより、模様の立体感を更に際立たせることができる。
例えば、図４に示すように、アルミ粉末を含有する高輝度インキで全体を印刷した積層フィルムに、立体的な文字に斜め左方向から光を当てた場合を想定して、文字の右側側面に部分的に陰影を黒で印刷した場合や（図４）、或いは図３に示した態様に、更に同様の陰影を黒で印刷した場合（図５）においては、文字の立体感が顕著に際立っていることが明らかである。
【００１６】
前述した具体例では、模様全体を凸部で立体化していたが、本発明の装飾積層フィルムをパウチ等の袋状容器やシール材などの包装材料として使用する場合には、その機械的強度やバリア性等が要求されることから、主たる凸部の幅は１０ｍｍ以下、特に１〜５ｍｍの範囲にあり、凸部の高さは０．３５ｍｍ以下、特に０．１〜０．３５ｍｍの範囲あることが好ましい。そのため大きな模様を構成する場合には、模様の外郭等、その一部を凸部で縁取りすることが望ましい。
また、図示していないが、凸部の表面粗度を凸部の周囲の表面粗度よりも高くし、これらの間に光沢度の差を形成することにより、凸部をギラギラと光が散乱した状態とし、文字や図柄の立体感を更に強調して、より一層、意匠性に優れた装飾を付与することができる。
文字輪郭の凸部の成形加工において、金型を、凸部で区画された文字の内側領域を加工する金型の高さを文字の周囲より高く、かつ凸部を加工する金型よりも少し低く調整することにより、凸部及び凸部で区画された文字の内側部分の両方を同時に少量膨出させることができるので、容易に文字全体の立体感を際立たせることができる。
【００１７】
前述したとおり、本発明は、少なくとも内面フィルム及び外面フィルムから成る積層フィルムに、文字及び／又は図柄が、印刷及び外面フィルム側に張出した凸部により形成されて成る装飾積層フィルムにおいて、文字及び／又は図柄の少なくとも一部が高輝度インキを用いた印刷層に由来する金属光沢を有し、文字及び／又は図柄とこれを除く領域が色相、明度、再度或いは光沢度の少なくとも一つが異なり、文字及び／又は図柄の少なくとも一部に沿って凸部が形成されていることを満足する限り、前述した具体的な態様に限定されない。
例えば、図１〜図５に示した具体例では、模様全体が金属光沢を有するように形成されていたが、文字の一部分のみが光っているように部分的に金属光沢を有してもよい。
また、図１〜図５に示した具体例では、図４を除いて色相、明度、彩度のすべてが異なる色が使用されていたが、例えば、グラデーションやぼかしのように明度や彩度のみが異なる場合でも、同様の効果が得られる。
更に、図１〜図５に示した具体例では、模様全体が均一な凸部で加工されていたが、成形幅や高さが異なる凸部を組み合わせることもできる。
【００１８】
（装飾積層フィルムの製造方法）
本発明の装飾積層フィルムは、積層フィルムに文字及び／又は図柄を高輝度インキを用いて印刷した後、凸部を成形加工することによって製造される。
積層フィルムへの模様の印刷は、積層フィルムを構成するフィルムに予め印刷を施し、これを他のフィルムと積層することが好適である。この方法によれば、印刷層を積層フィルムの内部に形成することができ、印刷層上にトップコート層等の保護層を設けなくても印刷層の損傷を有効に防止できる。具体的には、外面フィルムの内面側に印刷することが好ましい。
印刷方法は、従来公知の印刷方式を採用することができ、グラビア印刷、フレキソ印刷、オフセット印刷、インキジェット印刷、スクリーン印刷等を採用することができるが、本発明の装飾フィルムにおいては、特に印刷スピードの速いグラビア印刷やフレキソ印刷で行うことが好ましい。
また、本発明の装飾積層フィルムは、色相や光沢度等に差が出る限り、金属蒸着層の地色を背景とし、高輝度インキを用いた印刷模様と組み合わせてもよい。
【００１９】
本発明においては、パール顔料や金属粉末等の高輝度顔料を含有する従来公知の高輝度インキを使用することができる。高輝度インキに含有される高輝度顔料としては、これに限定されないが、雲母チタン、酸化鉄被覆雲母、酸化鉄被覆雲母チタン、紺青被覆雲母チタン、紺青−酸化鉄被覆雲母チタン、酸化クロム被覆雲母チタン、カルミン被覆雲母チタン、有機顔料被覆雲母チタン、酸化チタン被覆雲母、酸化チタン被覆合成マイカなどの酸化物被覆雲母；酸化チタン被覆ガラス粉末、酸化鉄被覆ガラス粉末などの酸化物被覆ガラス粉末；酸化チタン被覆アルミニウム粉末などの酸化物被覆金属粒子；塩基性炭酸鉛、砒酸水素鉛、酸化塩化ビスマスなどの鱗片状箔片；魚鱗粉、貝殻片、真珠片などのパール顔料、またアルミニウム粉、金粉、銀粉、銅粉、ブロンズ粉、亜鉛粉、ステンレス粉、ニッケル粉などの金属顔料等を例示でき、これらを単独で、又は複数種を組み合わせて用いることができる。上記高輝度顔料の平均粒径は５〜２５μｍの範囲にあることが、光沢性、分散性、塗布作業性等の見地から好適である。
【００２０】
［積層フィルム］
本発明の装飾積層フィルムに用いる積層フィルムとしては、後述する凸部の成形加工の観点から、内面フィルムに伸びの大きいフィルムを用い、外面フィルムに伸びの小さいフィルムを用いた積層フィルムを用いることが望ましい。
内面フィルムとして用いる伸びの大きいフィルムとしては、ポリエチレン、ポリプロピレン等から成るヒートシール性を有するフィルムを用いることが好ましく、一方外面フィルムとして用いる伸びの小さいフィルムとしては、ナイロン、ポリエチレンテレフタレート（以下、「ＰＥＴ」ということがある）等の延伸フィルムを用いることが望ましい。
具体的には、これに限定されないが、内面／外面の順で、ポリエチレンフィルム／延伸ナイロンフィルム、ポリエチレンフィルム／延伸ナイロンフィルム／延伸ＰＥＴフィルム、ポリエチレンフィルム／延伸ＰＥＴフィルム／延伸ナイロンフィルム、ポリプロプレン／延伸ナイロンフィルム、ポリプロピレンフィルム／延伸ナイロンフィルム／延伸ＰＥＴフィルム、ポリプロピレンフィルム／延伸ＰＥＴフィルム／延伸ナイロンフィルムを好適に使用できる。
【００２１】
凸部の成形加工前における内面フィルム及び外面フィルムの厚みは、これに限定されないが、凸部の成形加工性の点から、内面フィルムが５０〜２００μｍの範囲にあり、外面フィルムが１０〜３０μｍの範囲にあり、内面フィルムが外面フィルムの３〜２０倍程度の厚みを有することが特に好適である。
更に、内面フィルムと外面フィルムの間や、外面フィルムの外側には、本発明の効果を損なわない範囲でさらに他の層が形成されていてもよく、例えば外面フィルムの外側にトップコート層等を形成することができる。
積層フィルムに、更に他の層を設ける場合には、積層フィルムの総厚みが７０〜３００μｍの範囲にあることが望ましい。
【００２２】
［凸部成形加工］
本発明の装飾積層フィルムにおいては、前述した模様を有する積層フィルムに凸部の立体成形を行う。
凸部の成形加工は、外面フィルム側に突出する凸部が形成し得る限り、その成形方法に制限はないが、本発明においては、前述したように、内面フィルムとして伸びの大きいフィルム、外面フィルムとして伸びの小さいフィルムから成る積層フィルムを用い、冷間、温間、或いは熱間で圧縮成形することにより、外面フィルム側に張出させて形成することが好適である。
図８は本発明の装飾積層フィルムの凸部の成形加工の一例を説明するための図であり、この図８に示すように、内面フィルム１０ａ及び外面フィルム１０ｂから成る積層フィルム１０を、室温、或いは内面フィルム１０ａの軟化点温度近傍に加熱し、この積層フィルムを、加工部１３を有する加工ロール１１及びアンビルロール１２の間で、積層フィルム１０の凸部を形成したい部位に加工部１３で厚み方向に圧縮成形すると、圧縮した部位が圧力を開放すると外面フィルム１０ｂ側に張出し、凸部１４が形成される。
図９は、装飾積層フィルムの凸部部分の断面の拡大図であり、形成された凸部は、エッジ内側近傍において最も大きな加工を受け、内面フィルムが大きく伸び、且つ外側にスクイズしており、外面フィルムはほとんど伸びていない。
前記凸部の成形加工は、加工部を加熱することなく行う冷間であってもよいし、内面フィルムの軟化温度近傍まで加熱して行う熱間、あるいは冷間と熱間の中間の温度域（温間）で行ってもよい。例えば、内面フィルムがポリエチレンの場合には、少なくとも加工部を３５〜８０℃の温度に加熱する温間、或いは加工部を８０〜１００℃の温度に加熱する熱間であってもよく、必要により加工後冷却を行う。
尚、凸部の成形高さは、加工部の圧縮加工量によって決定され、例えば、図８に示す一対のロール間で加工を行う場合には、加工部１３のアンビルロール１２に対するクリアランス量によって決定される。
【００２３】
図８に示した具体例においては、加工ロール１１に加工部１３を有する一対のロール間で圧縮成形を行っているが、これに限定されず、アンビルロール１２の加工部１３に対応する箇所に雄型が形成されていてもよい。また図８に示した一対のロール間で圧縮成形するロール方式以外にも、プレス方式によっても成形することができる。この場合も加工部を受ける側（内面フィルム側）は平板状或いは雄型の何れであってもよい。
本発明の装飾積層フィルムの凸部の成形加工は、長尺状の積層フィルムに対して行うこともできるし、枚葉の装飾積層フィルムに対して行うこともできる。
【００２４】
（袋状容器）
本発明の袋状容器は、本発明の装飾積層フィルムを備えている限り、その製造方法は限定されない。例えば、本発明の装飾積層フィルムの内面フィルム同士を重ね合わせることにより成形してもよいし、本発明の装飾積層フィルムを一方の側面に用い、他方の側面には凸部が形成されていない積層フィルムを用いて袋状容器とすることもできる。
また、少なくとも伸びの大きい内面フィルムと伸びの小さい外面フィルムから成り、模様が印刷された積層フィルムの内面フィルム同士を重ね合わせて袋状容器を成形した後、凸部の成形加工を行うことにより成形することもできる。この場合においても、枚葉で袋状容器に凸部の成形加工を行うこともできるし、長尺状の積層フィルムを重ね合わせた複数枚の袋状容器が長尺状に連なった状態で連続的に凸部の成形加工を行った後、各袋状容器に切り離して製造することもできる。
袋状容器としては、スタンディングパウチ、三方シール袋、四方シール袋等従来公知の袋状容器、更にこれらにスパウトを装着したすべての形状及び形態に採用することができる。
【００２５】
（シール材）
本発明のシール材は、本発明の装飾積層フィルムを、カップ状、或いはトレー状容器等の所望の開口部形状に打ち抜くことにより成形できる。
【実施例】
【００２６】
１．積層フィルム
内面フィルム：直鎖状低密度ポリエチレンフィルム（１２０μｍ）、外面フィルム：内面側に文字を印刷した延伸ポリエチレンテレフタレートフィルム（１２μｍ）、内面フィルムと外面フィルムの間に延伸ナイロンフィルム（１５μｍ）をドライラミネートして積層した積層フィルム。
【００２７】
２．積層フィルムの外面フィルム側に張り出した凸部の形成
一対の回転ロールの上方の回転ロールに、積層フィルムを冷間で厚み方向に圧縮加工する凸部加工部を設け、常温の積層フィルムに外面フィルム側に張り出す「Ａ」文字状の凸部の形成を行った。形成された凸部の最大成形幅（文字の線の太さ）は５ｍｍ、最大成形高さ０．２ｍｍであった。
尚、前記「Ａ」文字状の凸部の形成においては、凸部加工部先端部と下方の回転ロール（アンビルロール）の設定クリアランスは６０μｍとした。
【００２８】
３．印刷
印刷部（文字部または背景部）には、アルミ粉末を含有した高輝度インキ（シルバー）またはパール顔料を含有した高輝度インキ（パープル）または青色インキを用い、透け防止の為に下地に白インキで印刷を行った。
【００２９】
４．評価
積層フィルムの外面フィルム側に張り出した「Ａ」文字状の凸部の装飾性について、立体感と視認性（凸部の識別性）の２項目を目視にて評価した。
〔立体感〕◎：立体感が際立ってある、○：立体感がある、×：立体感が乏しい。
〔視認性〕◎：視認性が非常によい、  ○：視認性がよい、×：視認性が乏しい。
その結果を表１に示す。
【００３０】
（実施例１）
外面フィルムの内面側にアルミ粉末を含有した高輝度インキ（シルバー）による「Ａ」文字の印刷を行い、背景部は印刷無しの透明とし、「Ａ」文字状の凸部の形成を行った（図１参照）。
【００３１】
（実施例２）
実施例１において、パール顔料を含有した高輝度インキ（パープル）による「Ａ」文字の印刷を行い、「Ａ」文字状の凸部の形成を行った（図２参照）。
【００３２】
（実施例３）
実施例１において、背景部は青色による印刷とし、「Ａ」文字状の凸部の形成を行った（図３参照）。
【００３３】
（実施例４）
外面フィルムの内面側にアルミ粉末を含有した高輝度インキ（シルバー）による「Ａ」文字及び背景部の印刷を行い、「Ａ」文字の周囲に黒色の印刷による文字の陰影模様を施し、「Ａ」文字状の凸部の形成を行った（図４参照）。
【００３４】
（実施例５）
外面フィルム内面側にアルミ粉末を含有した高輝度インキ（シルバー）による「Ａ」文字の印刷を行い、「Ａ」文字の周囲に黒色の印刷による文字の陰影模様を施し、背景部は青色による印刷とし、「Ａ」文字状の凸部の形成を行った（図５参照）。
【００３５】
（比較例１）
実施例１において、「Ａ」文字の印刷を行わずに、「Ａ」文字状の凸部の形成を行った（図６参照）。
【００３６】
（比較例２）
実施例４において、「Ａ」文字部の周囲に黒色の印刷による文字の陰影模様を施さずに「Ａ」文字状の凸部の形成を行った（図７参照）。
【００３７】
【表１】
2018122446.tif 000003
【符号の説明】
【００３８】
１０  積層フィルム、１１  加工ロール、１２  アンビルロール、１３  加工部、１４  凸部。
【図１】
2018122446.tif 000004
【図２】
2018122446.tif 000005
【図３】
2018122446.tif 000006
【図４】
2018122446.tif 000007
【図５】
2018122446.tif 000008
【図６】
2018122446.tif 000009
【図７】
2018122446.tif 000010
【図８】
2018122446.tif 000011
【図９】
2018122446.tif 000012
【手続補正書】
【提出日】平成29年2月7日(2017.2.7)
【手続補正１】
【補正対象書類名】明細書
【補正対象項目名】００１８
【補正方法】変更
【補正の内容】
【００１８】
（装飾積層フィルムの製造方法）
本発明の装飾積層フィルムは、積層フィルムに文字及び／又は図柄を高輝度インクキを用いて印刷した後、凸部を成形加工することによって製造される。
積層フィルムへの模様の印刷は、積層フィルムを構成するフィルムに予め印刷を施し、これを他のフィルムと積層することが好適である。この方法によれば、印刷層を積層フィルムの内部に形成することができ、印刷層上にトップコート層等の保護層を設けなくても印刷層の損傷を有効に防止できる。具体的には、外面フィルムの内面側に印刷することが好ましい。
印刷方法は、従来公知の印刷方式を採用することができ、グラビア印刷、フレキソ印刷、オフセット印刷、インキジェット印刷、スクリーン印刷等を採用することができるが、本発明の装飾フィルムにおいては、特に印刷スピードの速いグラビア印刷やフレキソ印刷で行うことが好ましい。